(57)【要約】【課題】本発明は、歩留まりの高い燃料電池セルを提供し、長期信頼性に優れ、発電能力の高い燃料電池セル及び燃料電池を提供することを目的とする。【解決手段】複数のガス流路３４が軸長方向に形成され、外形形状が、対向する一対の平坦面を、外側に向けて凸となる弧状面で連結してなる板状の導電性支持体３３ａの前記一方側平坦面に、少なくとも内側電極３３ｂ、固体電解質３３ｃ、外側電極３３ｄを順次設け、前記導電性支持体３３ａの他方側平坦面にインターコネクタ３３ｆを設けてなる燃料電池セル３３であって、前記内側電極３３ｂ及び前記固体電解質３３ｃが、前記弧状面を介して他方側平坦面まで延設されており、前記導電性支持体３３ａの一方側平坦面に設けられた内側電極３３ｂの厚さが、前記導電性支持体の弧状面に設けられた内側電極３３ｂの厚さよりも厚いことを特徴とする【選択図】図１
2004296228.tif 000002
【特許請求の範囲】
【請求項１】
複数のガス流路が軸長方向に形成され、外形形状が、対向する一対の平坦面を、外側に向けて凸となる弧状面で連結してなる板状の導電性支持体の前記一方側平坦面に、少なくとも内側電極、固体電解質、外側電極を順次設け、前記導電性支持体の他方側平坦面にインターコネクタを設けてなる燃料電池セルであって、前記内側電極及び前記固体電解質が、前記弧状面を介して他方側平坦面まで延設されており、前記導電性支持体の一方側平坦面に設けられた内側電極の厚さが、前記導電性支持体の弧状面に設けられた内側電極の厚さよりも厚いことを特徴とする燃料電池セル。
【請求項２】
導電性支持体の一方側平坦面に設けられた内側電極の厚さが、１０〜２０μｍであることを特徴とする請求項１記載の燃料電池セル。
【請求項３】
導電性支持体の弧状面に設けられた内側電極の厚さが、５〜１０μｍであることを特徴とする請求項１又は２記載の燃料電池セル。
【請求項４】
請求項１乃至３のうちいずれかに記載の燃料電池セルを収納容器内に複数収納してなることを特徴とする燃料電池。
【発明の詳細な説明】
【０００１】
【発明の属する技術分野】
本発明は、燃料電池セル及び燃料電池に関するものである。
【０００２】
【従来技術】
近年、次世代エネルギーとして、燃料電池セルスタックを収納容器内に収納した燃料電池が種々提案されている。
【０００３】
図３は、従来の固体電解質型燃料電池の燃料電池セル１を示すもので、燃料電池セル１は、軸長方向に複数のガス流路３を有する多孔質の支持体を兼ねた扁平な内側電極１ａ上の外周面に緻密質な固体電解質１ｂ、多孔質な導電性セラミックスからなる外側電極１ｃを順次設けて構成されており、固体電解質１ｂ、外側電極１ｃから露出した内側電極１ａには、外側電極１ｃに接続しないようにインターコネクタ１ｄが設けられ、内側電極１ａと電気的に接続されている。
【０００４】
このような燃料電池セル１では、平坦部ｎと弧状部ｍを有しており、その形状を扁平状とすることにより、燃料電池セル１当たりの発電部の面積を増加させることができ、発電量を増加させることができる。
【０００５】
燃料電池は、上記燃料電池セル１を収納容器内に複数収納して構成され、例えば、内側電極１ａ内部に酸素ガス注入管５を通じて酸素含有ガスを供給し、外側電極１ｃに燃料ガス（水素）を供給して約１０００℃で発電される。
【０００６】
この燃料電池セル１の内側電極１ａと固体電解質１ｂ、外側電極１ｃが重なり合っている部分が発電部であり、この発電部で発生した電流は内側電極１ａを電流経路とし、インターコネクタ１ｄを介して他の燃料電池セル１へと接続される（特許文献１参照）。
【０００７】
【特許文献１】
特開昭６３−２６１６７８号公報
【０００８】
【発明が解決しようとする課題】
しかしながら、このような燃料電池セル１では、内側電極１ａと固体電解質１ｂおよび外側電極１ｃの熱膨張係数の違いに起因して、焼成時や発電時に燃料電池セル１の弧状部ｍ外面において、ガスリークを伴うクラック、ピンホールが高頻度で発生し、その結果、燃料電池セル１の歩留りが低くなるという問題があった。
【０００９】
本発明は、燃料電池セルの弧状部外面からのガスリークを防止し、歩留まりが高く、信頼性が高い燃料電池セル及び燃料電池を提供することを目的とする。
【００１０】
【課題を解決するための手段】
本発明の燃料電池セルは、複数のガス流路が軸長方向に形成され、外形形状が、対向する一対の平坦面を、外側に向けて凸となる弧状面で連結してなる板状の導電性支持体の前記一方側平坦面に、少なくとも内側電極、固体電解質、外側電極を順次設け、前記導電性支持体の他方側平坦面にインターコネクタを設けてなる燃料電池セルであって、前記内側電極及び前記固体電解質が、前記弧状面を介して他方側平坦面まで延設されており、前記導電性支持体の一方側平坦面に設けられた内側電極の厚さが、前記導電性支持体の弧状面に設けられた内側電極の厚さよりも厚いことを特徴とする。
【００１１】
このような燃料電池セルでは、最も残留応力が発生しやすい燃料電池セルの弧状部において、他部材と熱膨張率が異なる内側電極を薄く成膜することで、内側電極と接合される導電性支持体及び固体電解質への応力負荷を軽減できる。そのため、焼成時、及び発電時に前記導電性支持体及び固体電解質を破壊するような欠陥の生成を阻止できる。
【００１２】
また、本発明の燃料電池セルは、導電性支持体の一方側平坦面に設けられた内側電極の厚さが、１０〜２０μｍであることを特徴とする。
【００１３】
このような燃料電池セルでは、内側電極の厚さ１０〜２０μｍの範囲とすることで、十分な三相界面を形成することができるとともに、熱膨張係数の差に起因する内側電極と導電性支持体の間の剥離を抑制することができるため、高い発電性能と、高い信頼性を有する燃料電池セルを作製できる。
【００１４】
また、本発明の燃料電池セルは、導電性支持体の弧状面に設けられた内側電極の厚さが、５〜１０μｍであることを特徴とする。
【００１５】
このような燃料電池セルでは、内側電極の厚さを上記の範囲とすることで、内側電極と、固体電解質や導電性支持体との熱膨張率の差に起因する残留応力の発生を軽減でき、焼成時のクラック、ピンホール等の欠陥生成を防止することができ、また、燃料電池セルの信頼性を向上させることができる。
【００１６】
また、本発明の燃料電池は、上記した燃料電池セルを収納容器内に複数収納してなることを特徴とする。このような燃料電池は、発電特性に優れ、破損のない燃料電池セルを用いているため、高い発電能力を長期間にわたって維持できるとともに、燃料電池セルの歩留まりが向上し、これにより燃料電池の製造コストを下げることができる。
【００１７】
【発明の実施の形態】
本発明の燃料電池セルは、図１に示すように、断面が板状で、全体的に見て柱状の多孔質な導電性支持体３３ａを具備するもので、この導電性支持体３３ａの一方側平坦面と両端の弧状面に、多孔質な燃料側電極３３ｂ、緻密質な固体電解質３３ｃ、多孔質な導電性セラミックスからなる酸素側電極３３ｄが順次積層されている。また、前記酸素側電極３３ｄと反対側の導電性支持体３３ａの他方側平坦面に中間膜３３ｅ、ランタン−クロム系酸化物材料からなるインターコネクタ３３ｆ、Ｐ型半導体材料からなる集電膜３３ｇが形成されている。
【００１８】
即ち、燃料電池セル３３は、断面形状が、幅方向両端に設けられた弧状部ｍと、これらの弧状部ｍを連結する一対の平坦部ｎとから構成されており、一対の平坦部ｎは平坦であり、ほぼ平行に形成されている。
【００１９】
この燃料電池セル３３において、前記導電性支持体３３ａの内部には複数のガス流路３４が形成されている。また、燃料側電極３３ｂ、固体電解質３３ｃ、酸素側電極３３ｄが重なり合っている部分が発電部である。この発電部分は弧状部ｍにまで形成されていてもかまわない。
【００２０】
なお、弧状部ｍは、発電に伴う加熱や冷却に伴い発生する熱応力を緩和するため、外側に向けて凸となる曲面となっていることが望ましい。
【００２１】
また、導電性支持体３３ａの長径寸法（弧状部ｍ−ｍ間の距離）は１５〜３５ｍｍ、短径寸法（平坦部ｎ−ｎ間の距離）が２〜４ｍｍであることが望ましい。なお、導電性支持体３３ａの形状は、板状と表現しているが、長径寸法および短径寸法が変化することにより楕円状あるいは扁平状とも表現できる。
【００２２】
また、この導電性支持体３３ａは、Ｙ、Ｌｕ、Ｙｂ、Ｔｍ、Ｅｒ、Ｈｏ、Ｄｙ、Ｇｄ、Ｓｍ及びＰｒから選ばれた１種以上の元素を含む希土類酸化物とＮｉ及び／又はＮｉＯとを主成分とすることが望ましい。
【００２３】
前記希土類酸化物の熱膨張係数は、固体電解質３３ｃのＹ２Ｏ３を含有するＺｒＯ２の熱膨張係数より小さく、Ｎｉとのサーメット材としての導電性支持体３３ａの熱膨張係数を固体電解質３３ｃの熱膨張係数に近づけることができ、固体電解質３３ｃのクラックや、固体電解質３３ｃの燃料側電極３３ｂからの剥離を抑制できる。熱膨張係数が小さい重希土類酸化物を用いることで、導電性支持体３３ａ中のＮｉを多くでき、導電性支持体３３ａの電気伝導度を上げることができるという点からも重希土類酸化物を用いることが望ましい。
【００２４】
なお、軽希土類元素のＬａ、Ｃｅ、Ｐｒ、Ｎｄの酸化物は、希土類元素酸化物の熱膨張係数の総和が固体電解質３３ｃの熱膨張係数未満である範囲であれば、中希土類元素、重希土類元素に加えて含有されていても何ら問題はない。
【００２５】
また、精製途中の安価な複数の希土類元素を含む複合希土類酸化物を用いることにより原料コストを大幅に下げることができる。その場合も、複合希土類酸化物の熱膨張係数は固体電解質３３ｃの熱膨張係数未満であることが重要である。
【００２６】
この導電性支持体３３ａとインターコネクタ３３ｆの間に形成される中間膜３３ｅは、Ｎｉ及び／またはＮｉＯと希土類元素を含有するＺｒＯ２を主成分とするものである。中間膜３３ｅ中のＮｉ化合物のＮｉ換算量は全量中３５〜８０体積％が望ましく、好ましくは５０〜７０体積％が望ましい。Ｎｉを３５体積％以上とすることで、Ｎｉによる導電パスが増加し、中間膜３３ｅの伝導度が向上し、電圧降下が小さくなる。また、Ｎｉを８０体積％を以下とすることで、導電性支持体３３ａとインターコネクタ３３ｆの間の熱膨張係数差を小さくすることができ、両者の界面の亀裂発生を抑制できる。
【００２７】
また、電位降下が小さくなるという点から中間膜３３ｅの厚みは２０μｍ以下が望ましく、さらに、１０μｍ以下が望ましい。
【００２８】
また、インターコネクタ３３ｆ表面にＰ型半導体、例えば、遷移金属ペロブスカイト型酸化物からなる集電膜３３ｇを設けることが望ましい。インターコネクタ３３ｆ表面に直接金属の集電部材を配して集電すると非オーム接触により、電位降下が大きくなる。オーム接触をし、電位降下を少なくするためには、インターコネクタ３３ｆにＰ型半導体からなる集電膜３３ｇを接続する必要があり、Ｐ型半導体である遷移金属ペロブスカイト型酸化物を用いることが望ましい。遷移金属ペロブスカイト型酸化物としては、ランタン−マンガン系酸化物、ランタン−鉄系酸化物、又は、それらの複合酸化物の少なくとも一種からなることが望ましい。
【００２９】
導電性支持体３３ａの平坦面に設けられた燃料側電極３３ｂ１は、Ｎｉと希土類元素が固溶したＺｒＯ２とから構成され、燃料電池セル３３の平坦部ｎにおける燃料側電極３３ｂ１の厚みが、弧状部ｍにおける燃料側電極３３ｂ２の厚みよりも厚くなっている。
【００３０】
扁平な燃料電池セル３３においては、平坦部ｎよりも弧状部ｍに応力が集中しやすく、応力発生の原因である導電性支持体３３ａや固体電解質３３ｃと熱膨張係数が異なる燃料側電極３３ｂの厚さを、弧状部ｍよりも平坦部ｎにおいて厚く形成することで、弧状部ｍに発生する応力を緩和することができる。
【００３１】
この燃料側電極３３ｂの厚みは、燃料電池セル３３の平坦部ｎにおいて１０〜２０μｍであることが望ましく、燃料側電極３３ｂ１の厚みを１０μｍ以上にすることで、燃料側電極３３ｂとしての３層界面が十分に形成され安定した発電性能が得られる。また、燃料側電極３３ｂ１の厚みを２０μｍ以下とすることで、固体電解質３３ｃとの熱膨張差による界面剥離を防止でき、特に、１０〜１５μｍの範囲が望ましい。
【００３２】
一方、燃料電池セル３３の弧状部ｍにおいては、燃料側電極３３ｂ２は燃料電池セル３３の燃料側電極３３ｂとしての機能よりも、導電性支持体３３ａと固体電解質３３ｃとを強固に接合する機能が重視され、その機能を十分に発現するためには、厚みが５〜１０μｍであることが望ましい。この弧状部ｍにおける燃料側電極３３ｂ２の厚みを５μｍ以上にすることで、弧状部ｍにおいて、導電性支持体３３ａと固体電解質３３ｃとを燃料側電極３３ｂ２を介して強固に接合することができる。
【００３３】
また、この弧状部ｍにおける燃料側電極３３ｂ２の厚みを１０μｍ以下にすることで導電性支持体３３ａ及び固体電解質３３ｃとの熱膨張係数の差に起因する残留応力を抑制することができ、焼成時及び発電時のガスリークを伴うクラック、ピンホールの発生を抑制することができるようになる。特に燃料電池セル３３の歩留まりの点から、弧状部ｍにおける燃料側電極３３ｂの厚みは５〜７μｍであることが望ましい。
【００３４】
この燃料側電極３３ｂの外側に設けられた固体電解質３３ｃは、３〜１５モル％のＹ等の希土類元素を含有した部分安定化あるいは安定化ＺｒＯ２からなる緻密質なセラミックスから構成される。希土類元素としては、安価であるという点からＹもしくはＹｂが望ましい。
【００３５】
固体電解質３３ｃの厚みは、１０〜１００μｍであることが望ましい。固体電解質３３ｃの厚みを１０μｍ以上とすることで、ガス透過を防止できる。また、固体電解質３３ｃの厚みを１００μｍ以下にすることで、抵抗成分の増加を抑制できる。
【００３６】
また、酸素側電極３３ｄは、遷移金属ペロブスカイト型酸化物のランタン−マンガン系酸化物、ランタン−鉄系酸化物、または、それらの複合酸化物の少なくとも一種の多孔質の導電性セラミックスから構成されている。酸素側電極３３ｄは、８００℃程度の中温域での電気伝導性が高いという点から（Ｌａ，Ｓｒ）（Ｆｅ，Ｃｏ）Ｏ３系が望ましい。酸素側電極３３ｄの厚みは、集電性という点から３０〜１００μｍであることが望ましい。
【００３７】
インターコネクタ３３ｆは、導電性支持体３３ａの内外の燃料ガス、酸素含有ガスの漏出を防止するため緻密質とされており、また、インターコネクタ３３ｆの内外面は、燃料ガス、酸素含有ガスと接触するため、耐還元性、耐酸化性を有している。
【００３８】
このインターコネクタ３３ｆの厚みは、３０〜２００μｍであることが望ましい。インターコネクタ３３ｆの厚みを３０μｍ以上とすることで、ガス透過を完全に防止でき、２００μｍ以下とすることで、抵抗成分の増加を抑制できる。
【００３９】
このインターコネクタ３３ｆの端面と固体電解質３３ｃの端面との間には、シール性を向上すべく例えば、Ｙ２Ｏ３からなる接合層を介在させても良い。
【００４０】
以上のような燃料電池セル３３の製法について説明する。先ず、例えば、Ｌａ、Ｃｅ、Ｐｒ、Ｎｄの元素を除く希土類酸化物粉末とＮｉ及び／又はＮｉＯ粉末を混合し、この混合粉末に、有機バインダーと、溶媒とを混合した導電性支持体材料を押し出し成形して、板状の導電性支持体成形体を作製し、これを乾燥、脱脂する。
【００４１】
次に、希土類元素が固溶したＺｒＯ２粉末と有機バインダーと溶媒を混合した固体電解質材料を用いてシート状の固体電解質成形体を作製する。
【００４２】
次に、Ｎｉ及び／又はＮｉＯ粉末と希土類元素が固溶したＺｒＯ２粉末と有機バインダーと溶媒とを混合し作製した燃料側電極成形体となるスラリーを作製する。
【００４３】
次に、前記導電性支持体の一方側平坦部の表面に前記燃料側電極成形体となるスラリーをメッシュ製版を用いて２〜５μｍ厚みになるように塗布し、８０〜１５０℃の温度で乾燥する。
【００４４】
次に、前記固体電解質成形体の一方側の面に前記スラリーを、焼成後５〜１５μｍの厚みになるように塗布し、前記導電性支持体の一方側平坦面の表面に前記スラリーを塗布した面が当接するように、かつ、固体電解質成形体の両端面が、他方側平坦面で所定間隔をおいて離間するように覆い巻き付け、８０〜１５０℃の温度で乾燥する。
【００４５】
次に、ランタン−クロム系酸化物粉末と、有機バインダーと、溶媒を混合したインターコネクタ材料を用いてシート状のインターコネクタ成形体を作製する。
【００４６】
次に、Ｎｉ及び／又はＮｉＯ粉末、希土類元素が固溶したＺｒＯ２粉末、有機バインダー、溶媒を混合した中間膜成形体となるスラリーを作製し、前記インターコネクタ成形体の片方の面に塗布する。
【００４７】
次に、このシート状のインターコネクタ成形体にスラリーを塗布した面が、露出した導電性支持体成形体に当接するよう積層する。
【００４８】
これにより、導電性支持体成形体の一方の平坦面の表面に、燃料側電極成形体、固体電解質成形体を順次積層するとともに、他方の平坦面の表面に中間膜成形体、インターコネクタ成形体が積層された積層成形体を作製する。尚、各成形体はドクターブレードによるシート成形や印刷、スラリーディップ、スプレーによる吹き付けなどにより作製することができ、または、これらの組み合わせにより作製してもよい。
【００４９】
次に、積層成形体を脱脂処理し、酸素含有雰囲気中で１３００〜１６００℃で同時焼成する。
【００５０】
次に、Ｐ型半導体である遷移金属ペロブスカイト型酸化物粉末と、溶媒を混合して、ペーストを作製し、前記積層成形体をこのペースト中に浸漬し、固体電解質３３ｂ、インターコネクタ３３ｆの表面に酸素側電極成形体、集電膜成形体をディッピングにより形成するか、または、直接スプレー塗布し、１０００〜１３００℃で焼き付けることにより、本発明の燃料電池セル３３を作製できる。
【００５１】
なお、燃料電池セル３３は、酸素含有雰囲気での焼成により、導電性支持体３３ａ、燃料側電極３３ｂ、中間膜３３ｅ中のＮｉ成分が、ＮｉＯとなっているため、その後、導電性支持体３３ａ側から還元性の燃料ガスを流し、ＮｉＯを８００〜１０００℃で還元処理する。また、この還元処理は発電時に行ってもよい。
【００５２】
燃料電池セルスタックは、図２に示すように、燃料電池セル３３が複数集合してなり、一方の燃料電池セル３３と他方の燃料電池セル３３との間に、金属フェルト及び／又は金属板からなる集電部材４３を介在させ、一方の燃料電池セル３３の導電性支持体３３ａを、該導電性支持体３３ａに設けられた中間膜３３ｅ、インターコネクタ３３ｆ、集電膜３３ｇ、集電部材４３を介して他方の燃料電池セル３３の酸素側電極３３ｄに電気的に接続して構成されている。
【００５３】
集電部材４３は、耐熱性、耐酸化性、電気伝導性という点から、Ｐｔ、Ａｇ、Ｎｉ基合金、Ｆｅ−Ｃｒ鋼合金の少なくとも一種からなることが望ましい。
【００５４】
尚、符号４２は、燃料電池セル３３を直列に接続するための導電部材である。
【００５５】
本発明の燃料電池は、図２のセルスタックを、収納容器内に収納して構成されている。この収納容器には、外部から水素等の燃料ガス及び空気等の酸素含有ガスを燃料電池セル３３に導入する導入管が設けられており、燃料電池セル３３が所定温度に加熱されることにより発電し、使用された燃料ガス、酸素含有ガスは、収納容器外に排出される。
【００５６】
尚、本発明は上記形態に限定されるものではなく、発明の要旨を変更しない範囲で種々の変更が可能である。例えば、内側電極を酸素側電極から形成してもよい。また、酸素側電極３３ｄと固体電解質３３ｃとの間に、反応防止層を形成してもよい。また、酸素側電極３３ｄ、集電膜３３ｇの成形法も種々の方法を用いてもよいことは勿論である。
【００５７】
【実施例】
先ず、ＮｉＯ粉末をＮｉ金属換算量で４８体積％、Ｙ２Ｏ３粉末を５２体積％となるよう混合し、この混合物に、ポアー剤と、ＰＶＡからなる有機バインダーと、水からなる溶媒とを加え、混合した導電性支持体材料を押出成形して、板状の導電性支持体成形体を作製した。
【００５８】
この導電性支持体成形体を用いて、焼成後に長さが２００ｍｍとなるように導電性支持体成形体を加工し、乾燥後、１０００℃で仮焼した。
【００５９】
次に、８ＹＳＺ粉末（Ｙ２Ｏ３を８モル含有するＺｒＯ２）にアクリル系バインダーとトルエンを加え、固体電解質成形体となるスラリーを作製し、ドクターブレード法にてシート状の固体電解質成形体を作製した。
【００６０】
次に、ＮｉＯ粉末をＮｉＯの金属Ｎｉ換算量で４８体積％、８ＹＳＺ粉末（Ｙ２Ｏ３を８モル含有するＺｒＯ２）を５２体積％となるように混合し、アクリル系バインダーとトルエンを加え、燃料側電極成形体となるスラリーを作製する。
【００６１】
この燃料側電極成形体となるスラリーを、前記導電性支持体の一方側平坦面の表面にメッシュ製版を用いて、厚みが５〜３０μｍとなるよう塗布し、１３０℃の温度で乾燥した。
【００６２】
また、上記燃料側電極成形体となるスラリーを、前記固体電解質成形体に厚みが０〜３０μｍとなるよう塗布し、１３０℃の温度で乾燥した。
【００６３】
次に、燃料側電極成形体を形成した導電性支持体成形体の一方側の平坦面に、燃料側電極成形体となるスラリーが塗布された固体電解質成形体のスラリーが塗布された側の面が当接し、その両端間が他方側平坦面で所定間隔をおいて離間するように巻き付け、乾燥した。
【００６４】
次に、ＬａＣｒＯ３系材料と、アクリル樹脂からなる有機バインダーと、トルエンとからなる溶媒とを混合したインターコネクタ材料を用いてインターコネクタシート状成形体を作製した。
【００６５】
また、ＮｉＯ粉末、希土類元素が固溶したＺｒＯ２粉と有機バインダー、溶媒とを混合したスラリーを用いてシート状の中間膜成形体を作製し、先に作製したインターコネクタシート状成形体と積層した。
【００６６】
次に、中間膜成形体が積層されたインターコネクタ成形体を、中間膜成形体が、先に作製した導電性支持体成形体の露出面に当接するように積層する。
【００６７】
次に、この積層体を脱バインダ処理し、大気中にて１５００℃で同時焼成した。
【００６８】
次に、Ｌａ０．６Ｓｒ０．４Ｃｏ０．２Ｆｅ０．８Ｏ３粉末と、ノルマルパラフィンからなる溶媒とから、酸素側電極スラリーを作製し、このスラリーを固体電解質の表面に吹き付け、酸素側電極成形体を形成し、また、インターコネクタ３３ｆの外面に塗布し、１１５０℃で焼き付け、酸素側電極３３ｄを形成するとともに、インターコネクタ３３ｅの外面に集電膜３３ｇを形成し、本発明の燃料電池セル３３を作製した。
【００６９】
なお、導電性支持体３３ａの長径（ｍ−ｍ間距離）は２６ｍｍ、短径は３．５ｍｍ（ｎ−ｎ間距離）、燃料側電極３３ｂと酸素側電極３３ｄの間に形成された固体電解質３３ｃの厚みは１０〜１００μｍ、酸素側電極３３ｄの厚みは５０μｍ、中間膜３３ｅの厚みは１０μｍ、インターコネクタ３３ｆの厚みは５０μｍ、集電膜３３ｇの厚みは５０μｍであった。平坦部と弧状部に設けられた燃料側電極３３ｂの厚みを表１に示す。
【００７０】
また、それぞれの燃料電池セル３３の軸長方向の両端部にはそれぞれ１５ｍｍの非発電部を形成した。
【００７１】
次に、この燃料電池セル３３の内部に、水素ガスを流し、８５０℃で、導電性支持体３３ａ及び燃料側電極３３ｂの還元処理を施した。
【００７２】
上記した製造方法で、導電性支持体３３ａの平坦面に設けた燃料側電極３３ｂ１の厚みと、弧状面に設けた燃料側電極３３ｂ２の厚みを表１に示すように変化させた燃料電池セル３３を各３０本づつ作製し、燃料電池セル３３の片端部を封止し、他端部からガス流路内に１ａｔｍのＨｅガスを導入し、ガス漏れの確認した。また、燃料電池セル３３の片端部を封止し他端部から真空ポンプを用いて、燃料電池セル３３の内部を真空に引き、到達する真空度の値を読みとって最終的に合否を判定した。その結果を表１に示す。
【００７３】
また、発電試験は良品と判定された燃料電池セル３３について、燃料電池セル３３の燃料ガス流路３４に燃料ガスを流通させ、燃料電池セル３３の外側に酸素含有ガスを流通させ、燃料電池セル３３をガスバーナーを用いて８５０℃まで加熱し、１時間の発電試験を行い、室温まで冷却するサイクルを５０回繰り返すことにより行った。発電試験の結果を併せて表１に示す。
【００７４】
【表１】
2004296228.tif 000003
【００７５】
表１に示すように、本発明の範囲外である平坦部ｎの内側電極３３ｂ１の厚みと弧状部ｍの内側電極３３ｂ２の厚みが等しい試料Ｎｏ．１〜４は、それぞれ理由は異なるものの、本発明の試料Ｎｏ．５〜９に比べ、発電特性が低くなっている。
【００７６】
平坦部ｎの内側電極３３ｂ１と、弧状部ｍの内側電極３３ｂ２の厚みが等しく、１０μｍ未満である試料Ｎｏ．１、２では、弧状部ｍにクラックやピンホールは確認されないものの、平坦部ｎの内側電極３３ｂの厚みが十分ではなく、発電特性が若干低くなっている。
【００７７】
また、平坦部ｎの内側電極３３ｂ１と、弧状部ｍの内側電極３３ｂ２の厚みが等しく、２０μｍ以上である試料Ｎｏ．３〜４では、焼成後、及び発電サイクル試験後に弧状面にクラックやピンホールが確認され、弧状面の内側電極３３ｂの厚みの増加に伴い、その発生頻度は増加する傾向にある。また、真空度も弧状部ｍの内側電極３３ｂの厚みの増加に伴い、低下する傾向にある。
【００７８】
一方、平坦部ｎの内側電極３３ｂ１よりも弧状部ｍの内側電極３３ｂ２の厚みが薄い本発明の試料Ｎｏ．５〜９はいずれも良品歩留まりが１００％となった。また、焼成後、発電サイクル試験後もクラック、ピンホールの発生がなく、高い真空度を示した。また、出力性能においても、全ての試料が１５．８Ｗ以上で性能的にも安定していることが確認できた。
【００７９】
【発明の効果】
本発明の燃料電池セルでは、導電性支持体の平坦面及び弧状面にそれぞれ形成される燃料側電極の厚みを制御することで、燃料電池セルの弧状部外面に発生するクラックを防止でき、歩留まり、燃料電池セルの信頼性を向上できるとともに、高い発電性能を維持できる。
【図面の簡単な説明】
【図１】本発明の燃料電池セルを示す横断面斜視図である。
【図２】本発明のセルスタックを示す横断面図である。
【図３】従来の燃料電池セルを示す横断面図である。
【符号の説明】
３３・・・燃料電池セル
３３ａ・・・導電性支持体
３３ｂ・・・内側電極（燃料側電極）
３３ｃ・・・固体電解質
３３ｄ・・・外側電極（酸素側電極）
３３ｆ・・・インターコネクタ
３４・・・ガス流路
【図１】
2004296228.tif 000004
【図２】
2004296228.tif 000005
【図３】
2004296228.tif 000006